(57)【要約】  ２枚のガラスと、前記２枚のガラス間に配置されたエチレン・不飽和カルボン酸エステル共重合体及びエチレン・ビニルエステル共重合体から選ばれる少なくとも１種の共重合体とエチレン系重合体（ただし、前記エチレン・不飽和カルボン酸エステル共重合体及び前記エチレン・ビニルエステル共重合体を除く）とを含有するＡ膜を含む中間膜を有し、ヘイズが５０％以上９９．５％以下であり、全光線透過率が５０％以上９０％以下である合わせガラス及び合わせガラス用中間膜。【特許請求の範囲】
【請求項１】
２枚のガラスと、
前記２枚のガラス間に配置されたエチレン・不飽和カルボン酸エステル共重合体及びエチレン・ビニルエステル共重合体から選ばれる少なくとも１種の共重合体とエチレン系重合体（ただし、前記エチレン・不飽和カルボン酸エステル共重合体及び前記エチレン・ビニルエステル共重合体を除く）とを含有するＡ膜を含む中間膜を有し、
ヘイズが５０％以上９９．５％以下であり、全光線透過率が５０％以上９０％以下である合わせガラス。
【請求項２】
前記中間膜が、エチレン・不飽和カルボン酸共重合体及びエチレン・不飽和カルボン酸共重合体のアイオノマーから選ばれる少なくとも１種の共重合体を含有する２つのＢ膜と、前記２つのＢ膜間に配置された前記Ａ膜と、を含む少なくとも３つの膜が積層された多層構造を有する請求項１に記載の合わせガラス。
【請求項３】
前記Ｂ膜は、さらにシランカップリング剤を含む請求項２に記載の合わせガラス。
【請求項４】
前記エチレン・不飽和カルボン酸エステル共重合体がエチレン・（メタ）アクリル酸エステル共重合体であり、前記エチレン・ビニルエステル共重合体がエチレン・酢酸ビニル共重合体であり、前記エチレン系重合体がエチレン・不飽和カルボン酸共重合体及びエチレン・不飽和カルボン酸共重合体のアイオノマーから選ばれる少なくとも１種の共重合体である請求項１〜請求項３のいずれか１項に記載の合わせガラス。
【請求項５】
前記Ａ膜に含まれる前記エチレン・不飽和カルボン酸共重合体は、不飽和カルボン酸に由来する構成単位の含有量が共重合体の全質量に対して１質量％〜１０質量％である請求項４に記載の合わせガラス。
【請求項６】
前記エチレン・不飽和カルボン酸エステル共重合体及び前記エチレン・ビニルエステル共重合体の合計含有量が、前記エチレン・不飽和カルボン酸エステル共重合体、前記エチレン・ビニルエステル共重合体、及び前記エチレン系重合体の合計質量に対して５質量％以上４５質量％未満であり、前記エチレン系重合体の含有量が、前記エチレン・不飽和カルボン酸エステル共重合体、前記エチレン・ビニルエステル共重合体、及び前記エチレン系重合体の合計質量に対して５５質量％を超え９５質量％以下である請求項１〜請求項５のいずれか１項に記載の合わせガラス。
【請求項７】
エチレン・不飽和カルボン酸エステル共重合体及びエチレン・ビニルエステル共重合体から選ばれる少なくとも１種の共重合体と、エチレン系重合体（ただし、前記エチレン・不飽和カルボン酸エステル共重合体及び前記エチレン・ビニルエステル共重合体を除く）と、を含有するＡ膜を含み、厚み４００μｍにおける、ヘイズが５０％以上９９．５％以下であり、全光線透過率が５０％以上９０％以下である合わせガラス用中間膜。
【発明の詳細な説明】
【技術分野】
【０００１】
本発明の一実施態様は、合わせガラス及び合わせガラス用中間膜に関する。
【背景技術】
【０００２】
採光窓、間仕切り、浴室ドア等には、光は透過させるが、背後にいる人及び物体は視認できない性能が要求される。このような性能を有する建材として、例えば、表面に微細な凹凸が付与されたガラス（すりガラス）や２枚の透明ガラスの間に乳白色の樹脂層（中間膜）等を有するスモーク調の合わせガラスが挙げられる。【０００３】
スモーク調の合わせガラスとして、特開昭５９−６４５５０号公報には、熱可塑性樹脂に透光性乳白剤を分散させ中間層とするものが開示されている。また、特開平７−１５７３４１号公報には、エチレン−ビニルエステル共重合体及びその変性体と非相溶性の熱可塑性ポリマーからなる組成物に二酸化チタンを添加して中間膜とするものが開示されている。
また、特開平６−２６３４８９号公報には、鹸化度の異なるポリビニルアセタール樹脂と可塑剤とからなる乳白色合わせガラス中間膜を有する乳白色合わせガラスが開示されている。
【発明の概要】
【発明が解決しようとする課題】
【０００４】
しかしながら、特開昭５９−６４５５０号公報に記載の中間層、並びに特開平７−１５７３４１号公報、及び特開平６−２６３４８９号公報に記載の中間膜は、高温高湿環境下に長時間曝されると膜等の端部から水が浸入して膜の内部の劣化が進行し、光透過性を維持することができない傾向にあった。そのため、高温高湿環境下に長時間曝されても劣化が抑制される性能（耐水性）と、光透過性及び目隠し性と、を有する合わせガラスは、提供されるに至っていないのが実情である。
なお、目隠し性とは、合わせガラスの視認側と反対側にいる人及び物体を、合わせガラスの視認側から視認できない性能を意味する。【０００５】
本発明の一実施態様は上記に鑑みなされたものであり、以下の目的を達成することを課題とする。
すなわち、本発明の一実施態様は、光透過性、目隠し性、及び耐水性に優れた合わせガラス及び合わせガラス用中間膜を提供することを課題とする。
【課題を解決するための手段】
【０００６】
前記課題を達成するための具体的手段には、以下の態様が含まれる。
＜１＞  ２枚のガラスと、前記２枚のガラス間に配置されたエチレン・不飽和カルボン酸エステル共重合体及びエチレン・ビニルエステル共重合体から選ばれる少なくとも１種の共重合体とエチレン系重合体（ただし、前記エチレン・不飽和カルボン酸エステル共重合体及び前記エチレン・ビニルエステル共重合体を除く）とを含有するＡ膜を含む中間膜を有し、ヘイズが５０％以上９９．５％以下であり、全光線透過率が５０％以上９０％以下である合わせガラス。
＜２＞  前記中間膜が、エチレン・不飽和カルボン酸共重合体及びエチレン・不飽和カルボン酸共重合体のアイオノマーから選ばれる少なくとも１種の共重合体を含有する２つのＢ膜と、前記２つのＢ膜間に配置された前記Ａ膜とを有する少なくとも３つの膜が積層された多層構造を有する＜１＞に記載の合わせガラス。
＜３＞  前記Ｂ膜は、さらにシランカップリング剤を含む＜２＞に記載の合わせガラス。
＜４＞  前記エチレン・不飽和カルボン酸エステル共重合体がエチレン・（メタ）アクリル酸エステル共重合体であり、前記エチレン・ビニルエステル共重合体がエチレン・酢酸ビニル共重合体であり、前記エチレン系重合体がエチレン・不飽和カルボン酸共重合体及びエチレン・不飽和カルボン酸共重合体のアイオノマーから選ばれる少なくとも１種の共重合体である＜１＞〜＜３＞のいずれか１つに記載の合わせガラス。
＜５＞  前記Ａ膜に含まれる前記エチレン・不飽和カルボン酸共重合体は、不飽和カルボン酸に由来する構成単位の含有量が共重合体の全質量に対して１質量％〜１０質量％である＜４＞に記載の合わせガラス。
＜６＞  前記エチレン・不飽和カルボン酸エステル共重合体及び前記エチレン・ビニルエステル共重合体の合計含有量が、前記エチレン・不飽和カルボン酸エステル共重合体、前記エチレン・ビニルエステル共重合体、及び前記エチレン系重合体の合計質量に対して５質量％以上４５質量％未満であり、前記エチレン系重合体の含有量が、前記エチレン・不飽和カルボン酸エステル共重合体、前記エチレン・ビニルエステル共重合体、及び前記エチレン系重合体の合計質量に対して５５質量％を超え９５質量％以下である＜１＞〜＜５＞のいずれか１つに記載の合わせガラス。
＜７＞  エチレン・不飽和カルボン酸エステル共重合体及びエチレン・ビニルエステル共重合体から選ばれる少なくとも１種の共重合体と、エチレン系重合体（ただし、前記エチレン・不飽和カルボン酸エステル共重合体及び前記エチレン・ビニルエステル共重合体を除く）と、を含有するＡ膜を含み、厚み４００μｍにおける、ヘイズが５０％以上９９．５％以下であり、全光線透過率が５０％以上９０％以下である合わせガラス用中間膜。
【発明の効果】
【０００７】
本発明の一実施態様によれば、光透過性、目隠し性、及び耐水性に優れた合わせガラス及び合わせガラス用中間膜が提供される。
【図面の簡単な説明】
【０００８】
【図１】比較例１の合わせガラス試料に対して耐水性評価を実施した後の試料の状態を示す写真である。
【発明を実施するための形態】
【０００９】
＜合わせガラス用中間膜＞
合わせガラスは、エチレン・不飽和カルボン酸エステル共重合体及びエチレン・ビニルエステル共重合体から選ばれる少なくとも１種の共重合体と、エチレン系重合体（ただし、前記エチレン・不飽和カルボン酸エステル共重合体及び前記エチレン・ビニルエステル共重合体を除く）と、を含有するＡ膜を含む合わせガラス用中間膜（以下、単に中間膜ともいう）を有する。
中間膜は、厚み４００μｍにおける、ヘイズが５０％以上９９．５％以下であり、全光線透過率が５０％以上９０％以下である。
中間膜は、エチレン・不飽和カルボン酸共重合体及びエチレン・不飽和カルボン酸共重合体のアイオノマーから選ばれる少なくとも１種を含有する２つのＢ膜と、前記２つのＢ膜間に配置された前記Ａ膜と、を含む少なくとも３つの膜が積層された多層構造を有することが好ましい。
【００１０】
本明細書における（メタ）アクリル酸は、アクリル酸及びメタクリル酸の両方を包含することを意味する。
【００１１】
本発明の一実施態様の効果が現れる理由は明確ではないが、以下のように推定される。
すなわち、本発明の一実施態様は、合わせガラスの中間膜が含むＡ膜を、光透過性が高く屈折率の異なる、エチレン・不飽和カルボン酸エステル共重合体及びエチレン・ビニルエステル共重合体から選ばれる少なくとも１種の共重合体と、エチレン系重合体（ただし、前記エチレン・不飽和カルボン酸エステル共重合体及び前記エチレン・ビニルエステル共重合体を除く）と、を含む構成とすることで、中間膜全体として、光透過性を維持したまま、両者の屈折率の差から乳白色となり、目隠し性を発現するものと考えられる。
また、Ａ膜にエチレン系重合体（ただし、前記エチレン・不飽和カルボン酸エステル共重合体及び前記エチレン・ビニルエステル共重合体を除く）が含まれることで、中間膜は耐水性にも優れたものになると考えられる。
【００１２】
以下に、中間膜に含まれるＡ膜について、詳細に説明する。
【００１３】
≪Ａ膜≫
中間膜は、エチレン・不飽和カルボン酸エステル共重合体及びエチレン・ビニルエステル共重合体から選ばれる少なくとも１種の共重合体と、エチレン系重合体（ただし、前記エチレン・不飽和カルボン酸エステル共重合体及び前記エチレン・ビニルエステル共重合体を除く）と、を含有するＡ膜を含む。
中間膜がＡ膜を含むことで、中間膜全体として、光透過性、目隠し性、及び耐水性に優れたものとなる。
Ａ膜は、必要に応じて、エチレン・不飽和カルボン酸エステル共重合体、エチレン・ビニルエステル共重合体、及びエチレン系重合体以外の樹脂を含んでいてもよい。
【００１４】
［エチレン・不飽和カルボン酸エステル共重合体］
Ａ膜は、エチレン・不飽和カルボン酸エステル共重合体及び後述のエチレン・ビニルエステル共重合体から選ばれる少なくとも１種の共重合体を含む。
エチレン・不飽和カルボン酸エステル共重合体は、少なくとも、エチレンに由来する構成単位と、不飽和カルボン酸エステルに由来する構成単位と、を含む。エチレン・不飽和カルボン酸エステル共重合体は、ランダム共重合体であっても、ブロック共重合体であっても、交互共重合体であってもよい。
【００１５】
不飽和カルボン酸エステルに由来する構成単位としては、例えば、不飽和カルボン酸アルキルエステルに由来する構成単位が挙げられる。
不飽和カルボン酸エステルに由来する構成単位における不飽和カルボン酸としては、例えば、アクリル酸、メタクリル酸、エタクリル酸、クロトン酸、フマル酸、マレイン酸、無水マレイン酸、イタコン酸、無水イタコン酸等が挙げられる。
不飽和カルボン酸アルキルエステルに由来する構成単位におけるアルキル部位としては、例えば、炭素数１〜１２のアルキル基を挙げることができ、具体的には、メチル、エチル、ｎ−プロピル、イソプロピル、ｎ−ブチル、イソブチル、セカンダリーブチル、２−エチルヘキシル、及びイソオクチル等のアルキル基を例示できる。中でも、炭素数１〜８のアルキル基が好ましい。
【００１６】
エチレン・不飽和カルボン酸エステル共重合体としては、エチレン・（メタ）アクリル酸エステル共重合体が特に好ましい。中でも（メタ）アクリル酸エステルとして１種類の化合物に由来する構成単位を含む共重合体が好ましい。エチレン・不飽和カルボン酸エステル共重合体の例としては、エチレン・アクリル酸メチル共重合体、エチレン・アクリル酸エチル共重合体、エチレン・アクリル酸ｎ−ブチル共重合体、エチレン・アクリル酸イソブチル共重合体、エチレン・メタクリル酸メチル共重合体、エチレン・メタクリル酸エチル共重合体、エチレン・メタクリル酸ｎ−ブチル共重合体、及びエチレン・メタクリル酸イソブチル共重合体が挙げられる。
【００１７】
エチレンに由来する構成単位の含有量は、エチレン・不飽和カルボン酸エステル共重合体の全質量に対して４０質量％〜８０質量％であることが好ましく、５０質量％〜７０質量％であることがより好ましい。
【００１８】
不飽和カルボン酸エステルに由来する構成単位の含有量は、エチレン・不飽和カルボン酸エステル共重合体全質量に対して２０質量％〜６０質量％であることが好ましく、３０質量％〜５０質量％であることがより好ましい。
不飽和カルボン酸エステルに由来する構成単位の含有量が上記範囲にあれば、中間膜のヘイズがより向上し、目隠し性と光透過性を両立できる。
【００１９】
エチレン・不飽和カルボン酸エステル共重合体は、不飽和カルボン酸エステル及びエチレン以外の他のモノマーに由来する構成単位を、本発明の一実施態様の特性を損なわない範囲で更に含んでいてもよい。ただし、その他のモノマーに由来する構成単位の含有量は不飽和カルボン酸エステルに由来する構成単位の含有量を超えないことが好ましい。
【００２０】
エチレン・不飽和カルボン酸エステル共重合体は、従来公知の方法で製造してもよく、市販されているものを用いてもよい。
エチレン・不飽和カルボン酸エステル共重合体は、加工性及び機械強度の観点から、１９０℃、２１６０ｇ荷重におけるメルトフローレート（ＪＩＳ−Ｋ７２１０（１９９９年））が、０．１ｇ／１０分〜１５０ｇ／１０分であることが好ましく、特に０．１ｇ／１０分〜５０ｇ／１０分であることが好ましい。
【００２１】
［エチレン・ビニルエステル共重合体］
Ａ膜は、前記エチレン・不飽和カルボン酸エステル共重合体及びエチレン・ビニルエステル共重合体から選ばれる少なくとも１種の共重合体を含む。
エチレン・ビニルエステル共重合体は、少なくとも、エチレンに由来する構成単位と、ビニルエステルに由来する構成単位と、を含む。エチレン・ビニルエステル共重合体は、ランダム共重合体であっても、ブロック共重合体であっても、交互共重合体であってもよい。
【００２２】
エチレン・ビニルエステル共重合体としては、エチレン・酪酸ビニル共重合体、エチレン・酢酸ビニル共重合体、エチレン・プロピオン酸ビニル共重合体、及びエチレン・ステアリン酸ビニル共重合体が例示され、エチレン・酢酸ビニル共重合体が好ましい。
【００２３】
エチレンに由来する構成単位の含有量は、エチレン・ビニルエステル共重合体の全質量に対して４０質量％〜８０質量％であることが好ましく、５０質量％〜７０質量％であることがより好ましい。
【００２４】
ビニルエステルに由来する構成単位の含有量は、共重合体全質量に対して２０質量％〜６０質量％であることが好ましく、３０質量％〜５０質量％であることがより好ましい。
ビニルエステルに由来する構成単位の含有量が上記範囲にあれば、中間膜のヘイズがより向上し、目隠し性と光透過性を両立できる。
【００２５】
エチレン・ビニルエステル共重合体は、ビニルエステル及びエチレン以外の他のモノマーに由来する構成単位を、本発明の一実施態様の特性を損なわない範囲で更に含んでいてもよい。ただし、その他のモノマーに由来する構成単位の含有量はビニルエステルに由来する構成単位の含有量を超えないことが好ましい。
【００２６】
エチレン・ビニルエステル共重合体は従来公知の方法で製造してもよいし、市販されているものを用いてもよい。
エチレン・ビニルエステル共重合体は、加工性及び機械強度の観点から、１９０℃、２１６０ｇ荷重におけるメルトフローレート（ＪＩＳ−Ｋ７２１０（１９９９年））が、０．１ｇ／１０分〜１５０ｇ／１０分であることが好ましく、特に０．１ｇ／１０分〜５０ｇ／１０分であることが好ましい。
【００２７】
Ａ膜におけるエチレン・不飽和カルボン酸エステル共重合体及びエチレン・ビニルエステル共重合体の合計含有量は、エチレン・不飽和カルボン酸エステル共重合体及びエチレン・ビニルエステル共重合体、並びに後述のエチレン系重合体（ただし、前記エチレン・不飽和カルボン酸エステル共重合体及び前記エチレン・ビニルエステル共重合体を除く）の合計質量に対して５０質量％以下が好ましく、５質量％以上４５質量％未満がより好ましく、１５質量％以上３５質量％以下がさらに好ましく、２０質量％以上３０質量％以下が最も好ましい。
エチレン・不飽和カルボン酸エステル共重合体及びエチレン・ビニルエステル共重合体の合計含有量が上記範囲であると、光透過性及び目隠し性に優れる。
【００２８】
［エチレン系重合体］
Ａ膜は、エチレン系重合体（ただし、前記エチレン・不飽和カルボン酸エステル共重合体及び前記エチレン・ビニルエステル共重合体を除く）を含む。
エチレン系重合体は、エチレン、プロピレン、及びブテン等の炭化水素のみを重合した単独重合体でもよく、エチレンに由来する構成単位を含み、さらに他の構成単位（以下、コモノマーに由来する構成単位ともいう）を含む共重合体でもよい。エチレン系重合体が共重合体の場合、ランダム共重合体であってもよく、ブロック共重合体であってもよく、交互共重合体であってもよい。
【００２９】
エチレン系重合体が単独重合体である場合の例としては、高密度ポリエチレン（ＨＤＰＥ）、ポリプロピレン、及びポリブテン等が挙げられる。
エチレン系重合体が共重合体である場合の例としては、エチレン・不飽和カルボン酸共重合体及びエチレン・不飽和カルボン酸共重合体のアイオノマー、エチレン・αオレフィン共重合体等が挙げられる。
エチレン系重合体の中でも、高密度ポリエチレン、並びにエチレン・不飽和カルボン酸共重合体及びエチレン・不飽和カルボン酸共重合体のアイオノマーが好ましく、エチレン・不飽和カルボン酸共重合体及びエチレン・不飽和カルボン酸共重合体のアイオノマーがより好ましい。
【００３０】
エチレン系重合体が共重合体の場合、コモノマーに由来する構成単位としては、例えば、プロピレン、ブテン、及びオクテン等のα−オレフィンに由来する構成単位、アクリル酸、メタクリル酸、マレイン酸、無水マレイン酸、及び無水マレイン酸モノエステル等の不飽和カルボン酸に由来する構成単位が挙げられる。中でも（メタ）アクリル酸に由来する構成単位が好ましく、メタクリル酸に由来する構成単位がより好ましい。
【００３１】
エチレン系重合体が共重合体の場合、エチレンに由来する構成単位の含有量は、エチレン系重合体の全質量に対して７５質量％〜９９質量％が好ましく、８０質量％〜９９質量％がより好ましく、９０質量％〜９９質量％がさらに好ましい。
【００３２】
エチレン系重合体が共重合体の場合、コモノマーに由来する構成単位の含有量は、エチレン系重合体の全質量に対して１質量％〜２５質量％が好ましく、１質量％〜２０質量％がより好ましく、１質量％〜１０質量％がさらに好ましい。
コモノマーに由来する構成単位の含有量が上記範囲内であると、エチレン系重合体の耐水性、耐熱性がより向上し、かつ目隠し性と光透過性を両立できる。
【００３３】
エチレン系重合体がエチレン・不飽和カルボン酸共重合体である場合、エチレン・不飽和カルボン酸共重合体は、エチレンに由来する構成単位及び不飽和カルボン酸に由来する構成単位の合計１００質量％に対し、０質量％を超えて３０質量％以下の範囲（好ましくは０質量％を超えて２５質量％以下の範囲）で、その他の共重合性モノマーに由来する構成単位を含んでもよい。ただし、その他の共重合性モノマーに由来する構成単位の含有量は不飽和カルボン酸に由来する構成単位の含有量を超えないことが好ましい。
【００３４】
その他の共重合性モノマーとしては、不飽和エステル、例えば、酢酸ビニル及びプロピオン酸ビニル等のビニルエステル；アクリル酸メチル、アクリル酸エチル、アクリル酸イソブチル、アクリル酸ｎ−ブチル、アクリル酸２−エチルヘキシル、メタクリル酸メチル及びメタクリル酸イソブチル等の（メタ）アクリル酸アルキルエステルなどが挙げられる。その他の共重合体モノマーに由来する構成単位を上記範囲で含むことにより、エチレン・不飽和カルボン酸共重合体の柔軟性が向上するため好ましい。
【００３５】
エチレン系重合体としては、エチレン・不飽和カルボン酸共重合体のアイオノマーを用いることができる。アイオノマーは、エチレン・不飽和カルボン酸共重合体中のカルボン酸基を金属で中和したものである。
カルボン酸基を中和する金属としては、リチウム及びナトリウムなどのアルカリ金属；カルシウム、マグネシウム、亜鉛及びアルミニウムなどの多価金属などが挙げられる。
【００３６】
アイオノマーにおけるエチレンに由来する構成単位及び不飽和カルボン酸単量体に由来する構成単位の含有量の好ましい範囲は、上記のエチレン系重合体におけるエチレンに由来する構成単位の含有量及びコモノマーに由来する構成単位の含有量と同じである。
【００３７】
アイオノマーの中和度は、通常８０％以下が好ましい。中和度が８０％以下であると、光透過性と目隠し性とが両立した中間膜を得ることができる。一般的に、中和度は６０％以下がより好ましく、３０％以下が更に好ましい。中和度の下限は、１０％が好ましい。
【００３８】
上記のエチレン系重合体は、各重合成分を高温及び高圧下でラジカル共重合することで得ることができる。また、エチレン・不飽和カルボン酸共重合体のアイオノマーは、エチレン・不飽和カルボン酸共重合体と金属化合物を反応させることによって得ることができる。
【００３９】
エチレン系重合体は、加工性及び機械強度の観点から、１９０℃、２１６０ｇ荷重におけるメルトフローレート（ＭＦＲ）（ＪＩＳ−Ｋ７２１０（１９９９年））が、０．１ｇ／１０分〜１５０ｇ／１０分であることが好ましく、特に０．１ｇ／１０分〜５０ｇ／１０分であることが好ましい。
【００４０】
Ａ膜におけるエチレン系重合体の含有量は、エチレン・不飽和カルボン酸エステル共重合体及びエチレン・ビニルエステル共重合体、並びにエチレン系重合体の合計質量に対して５０質量％以上が好ましく、５５質量％を超え９５質量％以下がより好ましく、６５質量％以上８５質量％以下がさらに好ましく、７０質量％以上８０質量％以下が最も好ましい。
【００４１】
［その他の樹脂］
Ａ膜は、本発明の一実施態様の目的を損なわない範囲内においてその他の樹脂を含んでもよい。
その他の樹脂としては、例えば、ポリプロピレン、ポリブテン、ポリイソプレン、ポリクロロプレンが挙げられる。
【００４２】
［その他の添加剤］
Ａ膜は、本発明の一実施態様の目的を損なわない範囲内において、各種添加剤を含んでもよい。かかる添加剤としては、例えば、架橋剤、架橋助剤、紫外線吸収剤、光安定剤、酸化防止剤及びシランカップリング剤が挙げられる。
【００４３】
架橋剤としては、半減期１時間の分解温度が通常９０℃〜１８０℃、好ましくは１００℃〜１５０℃の有機過酸化物を用いることが好ましい。このような有機過酸化物としては、例えば、ｔ−ブチルパーオキシイソプロピルカーボネート、ｔ−ブチルパーオキシ−２−エチルヘキシルカーボネート、ｔ−ブチルパーオキシアセテート、ｔ−ブチルパーオキシベンゾエート、ジクミルパーオキサイド、２，５−ジメチル−２，５−ビス（ｔ−ブチルパーオキシ）ヘキサン、ジ−ｔ−ブチルパーオキサイド、２，５−ジメチル−２，５−ビス（ｔ−ブチルパーオキシ）ヘキシン−３、１，１−ビス（ｔ−ブチルパーオキシ）−３，３，５−トリメチルシクロヘキサン、１，１−ビス（ｔ−ブチルパーオキシ）シクロヘキサン、１，１−ビス（ｔ−ブチルパーオキシ）シクロヘキサン、メチルエチルケトンパーオキサイド、２，５−ジメチルヘキシル−２，５−ビスパーオキシベンゾエート、ｔ−ブチルハイドロパーオキサイド、ｐ−メンタンハイドロパーオキサイド、ベンゾイルパーオキサイド、ｐ−クロルベンゾイルパーオキサイド、ｔ−ブチルパーオキシイソブチレート、ヒドロキシヘプチルパーオキサイド及びジクロヘキサノンパーオキサイドなどが挙げられる。
Ａ膜における架橋剤の含有量は、エチレン系重合体１００質量部に対し、０．１質量部〜５質量部が好ましく、０．５質量部〜３質量部がより好ましい。
【００４４】
架橋助剤としては、例えば、多不飽和化合物が挙げられる。多不飽和化合物としては、トリアリルイソシアヌレート、トリアリルシアヌレート、ジアリルフタレート、ジアリルフマレート及びジアリルマレエートなどのポリアリル化合物；エチレングリコールジアクリレート、エチレングリコールジメタクリレート及びトリメチロールプロパントリメタクリレートなどのポリ（メタ）アクリロキシ化合物；ジビニルベンゼンなどが挙げられる。
Ａ膜における架橋助剤の含有量は、エチレン系重合体１００質量部に対し、５質量部以下が好ましく、０．１質量部〜３質量部がより好ましい。
【００４５】
紫外線吸収剤としては、例えば、２−ヒドロキシ−４−メトキシベンゾフェノン、２，２’−ジヒドロキシ−４−メトキシベンゾフェノン、２−ヒドロキシ−４−メトキシ−２−カルボキシベンゾフェノン及び２−ヒドロキシ−４−ｎ−オクトキシベンゾフェノンなどのベンゾフェノン系紫外線吸収剤；２−（２’−ヒドロキシ−３’，５’−ジｔ−ブチルフェニル）ベンゾトリアゾール、２−（２’−ヒドロキシ−５−メチルフェニル）ベンゾトリアゾール及び２−（２’−ヒドロキシ−５−ｔ−オクチルフェニル）ベンゾトリアゾールなどのベンゾトリアゾール系紫外線吸収剤；フェニルサリチレート及びｐ−オクチルフェニルサリチレートなどのサリチル酸エステル系紫外線吸収剤が挙げられる。
【００４６】
光安定剤としては、例えば、ヒンダードアミン系光安定剤が挙げられる。
ヒンダードアミン系光安定剤として、例えば、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−ベンゾイルオキシ−２，２，６，６−テトラメチルピペリジン、４−シクロヘキサノイルオキシ−２，２，６，６−テトラメチルピペリジン、４−（ｏ−クロロベンゾイルオキシ）−２，２，６，６−テトラメチルピペリジン、４−（フェノキシアセトキシ）−２，２，６，６−テトラメチルピペリジン、１，３，８−トリアザ−７，７，９，９−テトラメチル−２，４−ジオキソ−３−ｎオクチル−スピロ［４，５］デカン、ビス（２，２，６，６−テトラメチル−４−ピペリジル）セバケート、ビス（２，２，６，６−テトラメチル−４−ピペリジル）テレフタレート、ビス（１，２，２，６，６−ペンタメチル−４−ピペリジル）セバケート、トリス（２，２，６，６−テトラメチル−４−ピペリジル）ベンゼン−１，３，５−トリカルボキシレート、トリス（２，２，６，６−テトラメチル−４−ピペリジル）−２−アセトキシプロパン−１，２，３−トリカルボキシレート、トリス（２，２，６，６−テトラメチル−４−ピペリジル）−２−ヒドロキシプロパン−１，２，３−トリカルボキシレート、トリス（２，２，６，６−テトラメチル−４−ピペリジル）トリアジン−２，４，６−トリカルボキシレート、トリス（２，２，６，６−テトラメチル−４−ピペリジン）ホスファイト、トリス（２，２，６，６−テトラメチル−４−ピペリジル）ブタン−１，２，３−トリカルボキシレート、テトラキス（２，２，６，６−テトラメチル−４−ピペリジル）プロパン−１，１，２，３−テトラカルボキシレート、テトラキス（２，２，６，６−テトラメチル−４−ピペリジル）ブタン−１，２，３，４−テトラカルボキシレートが挙げられる。
【００４７】
酸化防止剤としては、例えば、各種ヒンダードフェノール系酸化防止剤及びホスファイト系酸化防止剤が挙げられる。
ヒンダードフェノール系酸化防止剤の具体例としては、２，６−ジ−ｔ−ブチル−ｐ−クレゾール、２−ｔ−ブチル−４−メトキシフェノール、３−ｔ−ブチル−４−メトキシフェノール、２，６−ジ−ｔ−ブチル−４−エチルフェノール、２，２’−メチレンビス（４−メチル−６−ｔ−ブチルフェノール）、２，２’−メチレンビス（４−エチル−６−ｔ−ブチルフェノール）、４，４’−メチレンビス（２，６−ジ−ｔ−ブチルフェノール）、２，２’−メチレンビス［６−（１−メチルシクロヘキシル）−ｐ−クレゾール］、ビス［３,３−ビス（４−ヒドロキシ−３−ｔ−ブチルフェニル）ブチリックアシッド］グリコールエステル、４，４’−ブチリデンビス（６−ｔ−ブチル−ｍ−クレゾール）、２，２’−エチリデンビス（４−ｓｅｃ−ブチル−６−ｔ−ブチルフェノール）、２，２’−エチリデンビス（４，６−ジ−ｔ−ブチルフェノール）、１，１，３−トリス（２−メチル−４−ヒドロキシ−５−ｔ−ブチルフェニル）ブタン、１，３，５−トリス（３，５−ジ−ｔ−ブチル−４−ヒドロキシベンジル）−２，４，６−トリメチルベンゼン、２，６−ジフェニル−４−オクタデシロキシフェノール、テトラキス［メチレン−３−（３，５−ジ−ｔ−ブチル−４−ヒドロキシフェニル）プロピオネート］メタン、ｎ−オクタデシル−３−（３，５−ジ−ｔ−ブチル−４−ヒドロキシフェニル）プロピオネート、４，４’−チオビス（６−ｔ−ブチル−ｍ−クレゾール）、トコフェロール、３，９−ビス［１，１−ジメチル−２−［β−（３−ｔ−ブチル−４−ヒドロキシ−５−メチルフェニル）プロピオニルオキシ］エチル］２，４，８，１０−テトラオキサスピロ［５，５］ウンデカン、２，４，６−トリス（３，５−ジ−ｔ−ブチル−４−ヒドロキシベンジルチオ）−１，３，５−トリアジンなどが挙げられる。
また、ホスファイト系酸化防止剤の具体例としては、３，５−ジ−ｔ−ブチル−４−ヒドロキシベンジルフォスファネートジメチルエステル、ビス（３，５−ジ−ｔ−ブチル−４−ヒドロキシベンジルホスホン酸エチル、トリス（２，４−ジ−ｔ−ブチルフェニル）ホスファネートなどが挙げられる。
Ａ膜における酸化防止剤、光安定剤及び紫外線吸収剤の含有量は、Ａ膜の全質量を１００質量部としたときに、各々５質量部以下が好ましく、０．１質量部〜３質量部がより好ましい。
【００４８】
シランカップリング剤としては、ビニル基、アミノ基又はエポキシ基と、アルコキシ基などの加水分解基と、を有するシランカップリング剤、並びにチタネート系カップリング剤が挙げられる。
シランカップリング剤の具体例としては、ビニルトリメトキシシラン、γ−メタクリロキシプロピルトリメトキシシラン、γ−メタクリロキシプロピルメチルジメトキシシラン、γ−アクリロキシプロピルトリメトキシシラン、γ−グリシドキシプロピルトリメトキシシラン、３−グリシドキシプロピルメチルジメトキシシラン、３−グリシドキシプロピルメチルジエトキシシラン、Ｎ−２（アミノエチル）３−アミノプロピルトリメトキシシラン、Ｎ−２（アミノエチル）３−アミノプロピルメチルジエトキシシラン、３−アミノプロピルトリメトキシシラン、３−アミノプロピルトリエトキシシラン、Ｎ−フェニル−３−アミノプピルトリメトキシシラン及びＮ−フェニル−３−アミノプロピルトリエトキシシランなどが挙げられる。
Ａ膜におけるシランカップリング剤の含有量は、Ａ膜の全質量を１００質量部としたときに、５質量部以下が好ましく、０．０２質量部〜３質量部がより好ましい。シランカップリング剤が上記範囲で含まれていると、後述するガラスシートとＡ膜との接着性を向上させることができる。
【００４９】
また、Ａ膜には、上述した添加剤以外に、必要に応じて、着色剤、光拡散剤、難燃剤及び金属不活性剤などの添加剤を含有させることができる。
着色剤としては、顔料（無機顔料、有機顔料）、染料等が挙げられる。これらの着色剤は公知の種々のものから選択できる。
【００５０】
無機顔料としては、例えば、二酸化チタン、亜鉛華、鉛白、リトポン、バライト、沈降性硫酸バリウム、炭酸カルシウム、せっこう、沈降性シリカ等の白色無機顔料、カーボンブラック、ランプブラック、チタンブラック、合成鉄黒等の黒色無機顔料、亜鉛末、亜酸化鉛、スレート粉等の灰色無機顔料、カドミウム赤、カドミウム水銀赤、銀朱、べんがら、モリブテン赤、鉛丹等の赤色無機顔料、アンバー、酸化鉄茶等の褐色無機顔料、カドミウム黄、亜鉛黄、オーカ、シエナ、合成オーカ、黄鉛、チタン黄等の黄色無機顔料、酸化クロム緑、コバルト緑、クロム緑等の緑色無機顔料、群青、紺青、鉄青、コバルト青等の青色無機顔料、金属粉無機顔料が挙げられる。
【００５１】
有機顔料としては、例えば、パーマネント・レッド４Ｒ、パラ・レッド、ファースト・エローＧ、ファースト・エロー１０Ｇ、ジスアゾ・エローＧ、ジスアゾ・エローＧＲ、ジスアゾ・オレンジ、ピラゾロン・オレンジ、ブリリアント・カーミン３Ｂ、ブリリアント・カーミン６Ｂ、ブリリアント・スカーレットＧ、ブリリアント・ボルドー１０Ｂ、ボルドー５Ｂ、パーマネント・レッドＦ５Ｒ、パーマネント・カーミンＦＢ、リソール・レッドＲ、リソール・レッドＢ、レーキ・レッドＣ、レーキ・レッドＤ、ブリリアント・ファスト・スカーレット、ピラゾロン・レッド、ボン・マルーン・ライト、ボン・マルーン・メジアム、ファイア・レッド等のアゾ顔料、ナフトール・グリーンＢ等のニトロソ顔料、ナフトール・エローＳ等のニトロ顔料、ローダミンＢレーキ、ローダミン６Ｇレーキ等の塩基性染料系レーキ、アリザリン・レーキ等の媒染染料系レーキ、インダンスレン・ブルー等の建染染料系顔料、フタロシアニン・ブルー、フタロシアニン・グリーン、ファスト・スカイ・ブルー等のフタロシアニン顔料、ジオキサジンバイオレット等のジオキサジン系顔料が挙げられる。
この他にも、有機蛍光顔料やパール顔料などが使用可能である。
【００５２】
光拡散剤としては、無機系球状物質及び有機系球状物質が挙げられる。無機系球状物質としては、例えば、ガラスビーズ、シリカビーズ、シリコンアルコキシドビーズ、中空ガラスビーズが挙げられる。有機系球状物質としては、例えば、アクリル系ビーズ及びビニルベンゼン系ビーズなどのプラスチックビーズが挙げられる。
【００５３】
難燃剤としては、臭素化物などのハロゲン系難燃剤、リン系難燃剤、シリコーン系難燃剤、並びに水酸化マグネシウム、及び水酸化アルミニウムなどの金属水和物などが挙げられる。
【００５４】
金属不活性剤としては、熱可塑性樹脂の金属害を抑制する化合物として周知のものから選択できる。金属不活性剤は、二種以上を併用してもよい。金属不活性剤の好ましい例としては、ヒドラジド誘導体、及びトリアゾール誘導体を挙げることができる。
ヒドラジド誘導体としては、デカメチレンジカルボキシル−ジサリチロイルヒドラジド、２’，３−ビス［３−［３，５−ジーｔｅｒｔ−ブチル−４−ヒドロキシフェニル］プロピオニル］プロピオノヒドラジド、及びイソフタル酸ビス（２−フェノキシプロピオニル−ヒドラジド）が好適に挙げられる。
トリアゾール誘導体としては、３−（Ｎ−サリチロイル）アミノ−１，２，４−トリアゾールが好適に挙げられる。
ヒドラジド誘導体、及びトリアゾール誘導体以外にも、金属不活性剤として、２，２’−ジヒドロキシ−３，３’−ジ−（α−メチルシクロヘキシル）−５，５’−ジメチル・ジフェニルメタン、トリス−（２−メチル−４−ヒドロキシ−５−第三−ブチルフェニル）ブタン、２−メルカプトベンズイミダゾールとフェノール縮合物との混合物などが挙げられる。
【００５５】
≪その他の層≫
中間膜は、少なくとも、前記Ａ膜とその他の膜とが積層された多層構造を有していてもよい。
中間膜が多層構造を有する場合、中間層は、少なくともＡ膜を含み、厚み４００μｍにおける、ヘイズが５０％以上９９．５％以下であり、全光線透過率が５０％以上９０％以下であれば、Ａ膜に積層するその他の膜の材質は特に制限されない。
その他の膜としては、中間膜の耐水性の観点から、エチレン・不飽和カルボン酸共重合体及びエチレン・不飽和カルボン酸共重合体のアイオノマーから選ばれる少なくとも１種の共重合体を含有する膜が好ましい。
中間膜のより好ましい態様としては、エチレン・不飽和カルボン酸共重合体及びエチレン・不飽和カルボン酸共重合体のアイオノマーから選ばれる少なくとも１種の共重合体を含有する２つのＢ膜と、２つのＢ膜間に配置された前記Ａ膜を含む少なくとも３つの膜が積層された多層構造を有する態様が挙げられる。
【００５６】
Ｂ膜に含まれるエチレン・不飽和カルボン酸共重合体及びエチレン・不飽和カルボン酸共重合体のアイオノマーとしては、前記Ａ膜で説明したエチレン・不飽和カルボン酸共重合体及びエチレン・不飽和カルボン酸共重合体のアイオノマーが挙げられる。
また、Ｂ膜は前記その他の樹脂及びその他の添加剤を含んでいてもよい。
Ｂ膜は、ヘイズが４０％以上であることが好ましく、６０％以上であることがより好ましく、８０％以上であることがさらに好ましい。
【００５７】
［中間膜の物性］
中間膜は、厚み４００μｍにおける、ヘイズが５０％以上９９．５％以下であり、全光線透過率が５０％以上９０％以下である。ヘイズ及び全光線透過率が上記範囲であることによって、合わせガラスのヘイズを５０％以上９９．５％以下にすることができ、全光線透過率を５０％以上９０％以下にすることができる。
【００５８】
中間膜の厚み４００μｍにおけるヘイズが５０％以上であると合わせガラスは目隠し性に優れ、９９．５％以下であると合わせガラスは光透過性に優れる。
中間膜の厚み４００μｍにおけるヘイズは、６０％以上９９．５％以下が好ましく、８０％以上９９．５％以下がより好ましく、８５％以上９９．５％以下が更に好ましく、９０％以上９９％が最も好ましい。
【００５９】
中間膜の厚み４００μｍにおける全光線透過率が５０％以上であると合わせガラスは光透過性に優れ、９０％を以下であると合わせガラスは目隠し性に優れる。
中間膜の厚み４００μｍにおける全光線透過率は、６０％以上９０％以下が好ましく、７０％以上９０％以下がより好ましく、７５％以上８５％以下が最も好ましい。
【００６０】
ヘイズは、ＪＩＳ−Ｋ７１３６：２０００、全光線透過率は、ＪＩＳ−Ｋ７３６１：１９９７に準じて測定された値である。
【００６１】
［中間膜の成形］
中間膜の成形は、単層Ｔ−ダイ押出機、多層Ｔ−ダイ押出機、カレンダー成形機、単層インフレーション成形機、多層インフレーション成形機などを用いた公知の方法によって行なうことができる。
【００６２】
例えば、中間膜がＡ膜のみで形成される場合、原料であるエチレン・不飽和カルボン酸共重合体及びエチレン・ビニルエステル共重合体から選ばれる少なくとも１種の共重合体、並びにエチレン系重合体に、必要に応じ、酸化防止剤、光安定剤、紫外線吸収剤及びシランカップリング剤等の添加剤を添加してドライブレンドし、Ｔ−ダイ押出機のホッパーから供給し、シート状に押出成形することにより得られる。
中間膜がＡ膜のみで形成される場合、中間膜の厚みは、１０μｍ〜５０００μｍが好ましく、５０μｍ〜２０００μｍがより好ましい。
【００６３】
例えば、中間膜が多層構造を有する場合、その他の膜は、前記Ａ膜と同様の方法で成形することができ、成形したのち真空加熱貼合器等を用いてＡ膜と貼り合わせてもよい。また、その他の膜は、多層押出機を用いてＡ膜と一体成形して多層構造を有する中間膜を成形してもよい。
その他の膜の厚みは、５μｍ〜１０００μｍが好ましく、１０μｍ〜５００μｍがより好ましい。
【００６４】
中間膜が、２つのＢ膜と、２つのＢ膜間に配置された前記Ａ膜と、を含む少なくとも３つの膜が積層された多層構造を有する場合、各Ｂ膜の厚みが１０μｍ〜２００μｍであり、Ａ膜の厚みが４０μｍ〜１８００μｍであることが好ましい。
【００６５】
＜合わせガラス＞
合わせガラスは、２枚のガラスと、前記２枚のガラス間に配置されたエチレン・不飽和カルボン酸エステル共重合体及びエチレン・ビニルエステル共重合体から選ばれる少なくとも１種の共重合体と、エチレン系重合体（ただし、前記エチレン・不飽和カルボン酸エステル共重合体及び前記エチレン・ビニルエステル共重合体を除く）と、を含有するＡ膜を含む中間膜（既述の中間膜）を有する。
また、合わせガラスは、ヘイズが５０％以上９９.５％以下であり、全光線透過率が５０％以上９０％以下である。
ヘイズが５０％未満であると目隠し性に劣り、９９.５％を超えると光透過性に劣る。ヘイズは、６０％以上９９．５％以下が好ましく、８０％以上９９．５％以下がより好ましく、８５％以上９９．５％以下がさらに好ましく、９０％以上９９．５％以下がさらに好ましく、９０％以上９９％以下が最も好ましい。
全光線透過率が５０％未満であると光透過性に劣り、９０％を超えると目隠し性に劣る。全光線透過率は、６０％以上９０％以下が好ましく、７０％以上９０％以下がより好ましく、７５％以上８５％以下が最も好ましい。
ヘイズは、ＪＩＳ−Ｋ７１３６：２０００年、全光線透過率は、ＪＩＳ−Ｋ７３６１：１９９７年に準じて測定された値である。
本発明の一実施態様の合わせガラスは、既述の中間膜を有し、ヘイズ及び全光線透過率が上記の範囲にあることで、光透過性及び目隠し性に優れ、耐水性の高い合わせガラスとなる。
【００６６】
合わせガラスの構成としては、例えば、シート状のガラス／中間膜（Ａ膜単膜）／シート状のガラスの構成が挙げられる。
また、中間膜は、最外層としてＢ膜を有していてもよく、合わせガラスの構成としては、例えば、シート状のガラス／中間膜（Ｂ膜／Ａ膜／Ｂ膜）／シート状のガラスの構成であってもよい。更に、これらの構成の中で、少なくとも１層に着色剤が配合されている構成なども挙げられる。
【００６７】
シート状のガラスの材質は特に限定されず、ソーダライムガラスが好適に使用されるが、中でも高透過ガラス（いわゆる白板ガラス）が好ましく使用される。高透過ガラスは、鉄分の含有量の少ないソーダライムガラスであり、全光線透過率の高いガラスである。また、シート状のガラスとしては、表面にエンボス模様を施した型板ガラスも好適に使用される。また、シート状のガラスとしては、鉄分含有量の多いソーダライムガラス（いわゆる青板ガラス）、熱線反射ガラス、及び熱線吸収ガラスなども好ましく使用できる。
シート状のガラス（又はガラス板）の厚みは特に制限がないが、通常は４ｍｍ以下、好ましくは２．５ｍｍ以下である。シート状のガラスの厚みの下限は制限が無いものの、通常は０．１ｍｍ以上、好ましくは０．５ｍｍ以上である。
【００６８】
合わせガラスの製造は、例えば、２枚のシート状のガラスの間に前記合わせガラス用中間膜（Ａ膜単膜又は多層を有する中間膜）を入れ、加熱及び加圧下で熱圧着することで行うことができる。加熱温度は、例えば、１００℃〜２５０℃程度が好ましく、圧力は、例えば、０．１ｋｇ／ｃｍ２〜３０ｋｇ/ｃｍ２程度が好ましい。
【実施例】
【００６９】
以下、本発明の一実施態様を実施例により更に具体的に説明するが、本発明の一実施態様はその主旨を越えない限り、以下の実施例に限定されるものではない。なお、特に断りのない限り、「部」は質量基準である。【００７０】
下記の実施例及び比較例に用いた材料、各層の配合、基材、及び評価方法は、次の通りである。【００７１】
−（１）樹脂−
以下の樹脂原料を用意した。
１．エチレン・酢酸ビニル共重合体（ＥＶＡ）
酢酸ビニルに由来する構成単位含有量＝４１質量％
エチレンに由来する構成単位含有量＝５９質量％
２．エチレン・メタクリル酸共重合体（Ｅ−ＭＡＡ）
メタクリル酸に由来する構成単位含有量＝４質量％
エチレンに由来する構成単位含有量＝９６質量％
３．エチレン・メタクリル酸共重合体のＺｎアイオノマー
メタクリル酸に由来する構成単位含有量＝９質量％
エチレンに由来する構成単位含有量＝９１質量％
中和イオン＝Ｚｎイオン
中和度＝１８％
４．ポリエチレン（ＨＤＰＥ）
(株)プライムポリマー社製  ハイゼックス７０００Ｆ
ＭＦＲ（１９０℃、２１６０ｇ荷重）＝０．０４ｇ／１０分
５．エチレン・アクリル酸メチル共重合体（ＥＭＡ）
アクリル酸メチルに由来する構成単位含有量＝２０質量％
エチレンに由来する構成単位含有量＝８０質量％
ＭＦＲ（１９０℃、２１６０ｇ荷重）＝８ｇ／１０分
６．エチレン・アクリル酸エチル共重合体（ＥＥＡ）
アクリル酸メチルに由来する構成単位含有量＝１５質量％
エチレンに由来する構成単位含有量＝８５質量％
ＭＦＲ（１９０℃、２１６０ｇ荷重）＝６ｇ／１０分【００７２】
−（２）基材−
以下の基材を用意した。
厚み３．２ｍｍの青板強化ガラス（旭硝子（株）製）
−（３）Ｂ膜−
Ｂ膜には、以下の樹脂膜を用いた。
上記のアイオノマー８０部と、上記のＥ−ＭＡＡ２０部と、シランカップリング剤（Ｎ−２−（アミノエチル）−３−アミノプロピルメチルジメトキシシラン：信越化学工業（株）製の「ＫＢＭ６０２」）０．２部と、を混合し、Ｂ膜形成用組成物を作製し、単層Ｔ−ダイ成形機により、樹脂温度１６０℃の条件にて、膜厚７５μｍとなるように樹脂膜を製膜した。【００７３】
［実施例１］
上記のＥＶＡを２８部と、上記のＥ−ＭＡＡを７２部と、を混合し、いずれも、ダイ幅４０ｍｍのダイスを装着した４０ｍｍφコートハンガーダイ異形成形機（ナカタニ機械（株）製）を用いて、厚み２５０μｍの単層シート（Ａ膜）を作製した。
次に厚み３．２ｍｍの青板強化ガラス（７５ｍｍ×１２０ｍｍ）、上記のＢ膜、上記で得られた厚み２５０μｍの単層シート（Ａ膜）、上記のＢ膜、および厚み３．２ｍｍの青板強化ガラス（７５ｍｍ×１２０ｍｍ）をこの順に積層し、積層体を真空加熱貼合器（ＬＭ−５０ｘ５０Ｓ、ＮＰＣ社製の２重真空槽貼り合せ機）を用い、１５０℃、８分間の条件で貼り合わせ、青板強化ガラス／中間膜（Ｂ膜／Ａ膜／Ｂ膜）／青板強化ガラスからなる構成の合わせガラス試料を作製した。【００７４】
＜評価＞
得られた合わせガラス試料を用い、下記の各種評価を実施した。評価結果を下記表１に示す。【００７５】
（ヘイズ及び全光線透過率）
合わせガラス試料を用い、ヘイズメーター（スガ試験機社製）にて、ＪＩＳ−Ｋ７３６１に準じて全光線透過率（％）を、ＪＩＳ−Ｋ７１３６に準じてヘイズ（％）を、それぞれ測定した。【００７６】
（耐水性）
合わせガラス試料を１００℃の沸騰水中で２時間煮沸し、煮沸後の試料について、外観を目視で観察、並びにヘイズ及び全光線透過率を測定し、以下の基準に従い耐水性を評価した。なお、試料の変色の度合いが大きいほど、耐水性が悪いと評価した。【００７７】
−評価基準−
Ａ：外観変化がなく、ヘイズ及び全光線透過率の変化率がいずれも３％未満である。
Ｂ：外観変化があり、ヘイズ及び全光線透過率の変化率のいずれか一方が３％以上である。【００７８】
［実施例２〜実施例４］
実施例１において、Ａ膜の樹脂の種類および配合比率を下記表１に示すように変更した以外は、実施例１と同様にして各実施例の合わせガラス試料を作製した。
また、各実施例の合わせガラス試料についても、実施例１と同様、各種評価を実施した。評価結果を表１に示す。【００７９】
［比較例１］
実施例１における中間膜の樹脂を上記のＥＶＡ１００部に変更した以外は実施例１と同様にして合わせガラス試料を作製した。また、比較例１の合わせガラス試料についても、実施例１と同様に各種評価を実施した。評価結果を表１に示す。【００８０】
【表１】
2016060176.tif 000002
【００８１】
表１より、実施例１〜実施例４は、目隠し性に優れ、耐水性が高いことがわかる。
比較例１は、ヘイズが低く、目隠し性に劣ることがわかる。また、比較例１は、図１に示すように、白化しており耐水性に劣ることがわかる。【００８２】
２０１４年１０月１５日に出願された日本国特許出願２０１４−２１０７３８号の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書に参照により取り込まれる。
【図１】
2016060176.tif 000003
【国際調査報告】
2016060176.tif 000004
2016060176.tif 000005
2016060176.tif 000006
2016060176.tif 000007